(57)【要約】      （修正有）【課題】表面に凹凸のある被記録媒体であっても、ラテックスインクの特性を活かすことができる印刷物の製造方法を提供する。【解決手段】被記録媒体上に、アンダーコート層Ｌ１を形成するためのアンダーコートインクを塗布するアンダーコート層形成工程と、アンダーコート層形成工程の後に、アンダーコート層Ｌ１の上に、樹脂が溶媒に分散したインクであるラテックスインク層Ｌ２を形成するためにラテックスインクを塗布するラテックスインク塗布工程とを行うことによって印刷物を製造する。【選択図】図１
2016043679.tif 000002
【特許請求の範囲】
【請求項１】
被記録媒体上に、アンダーコート層を形成するためのアンダーコートインクを塗布するアンダーコート層形成工程と、
上記アンダーコート層形成工程の後に、上記アンダーコート層の上に、樹脂が溶媒に分散したインクであるラテックスインクを塗布するラテックスインク塗布工程と、を含む印刷物の製造方法。
【請求項２】
上記アンダーコート層形成工程において、上記被記録媒体を水平に置いたときに、上記被記録媒体の表面の凹凸における最も高い地点以上の高さになるまで、上記アンダーコートインクを塗布することを特徴とする請求項１に記載の印刷物の製造方法。
【請求項３】
上記アンダーコート層形成工程を室温〜４０℃で行うことを特徴とする請求項１に記載の方法。
【請求項４】
上記ラテックスインクが水性ラテックスインクであることを特徴とする請求項１〜３のいずれか１項に記載の方法。
【請求項５】
上記アンダーコートインクが、ラテックスインクであることを特徴とする請求項１〜４のいずれか１項に記載の印刷物の製造方法。
【発明の詳細な説明】
【技術分野】
【０００１】
本発明は印刷物の製造方法に関する。
【背景技術】
【０００２】
特許文献１には、基材の表面に電離放射線硬化型ジェットインキが印刷され、硬化されたジェットインキ印刷層を有する化粧板が記載されている。
【先行技術文献】
【特許文献】
【０００３】
【特許文献１】特開２００１−２６０９９号公報（２００１年１月３０日公開）
【発明の概要】
【発明が解決しようとする課題】
【０００４】
ところで、ラテックスインクには次の利点から注目を集めている。つまり、ラテックスインクは、環境に対する負荷が低く、ラテックスインクの多くは水性であるが、水性のラテックスインクは環境に対する負荷がより低い。また、ラテックスインクは、薄い層で濃い色を表現できること等の利点がある。
【０００５】
しかしながら、特許文献１に記載の方法では、繊維製品等の表面に凹凸のある被記録媒体を用いる場合、凹部にインクが入り込むなどするため、薄い層で濃い色を表現するというラテックスインクの特性を活かしにくい。
【０００６】
発明は、上記課題に鑑みなされたものであり、その目的は、表面に凹凸のある被記録媒体であっても、ラテックスインクの特性を活かすことができる印刷物の製造方法を提供する。
【課題を解決するための手段】
【０００７】
上記課題を解決するために本発明者が鋭意検討した結果、以下の本発明に達した。
【０００８】
本発明に係る印刷物の製造方法は、被記録媒体上に、アンダーコート層を形成するためのアンダーコートインクを塗布するアンダーコート層形成工程と、上記アンダーコート層形成工程の後に、上記アンダーコート層の上に、樹脂が溶媒に分散したインクであるラテックスインクを塗布するラテックスインク塗布工程とを行うことによって印刷物を製造することを特徴とする。
【０００９】
上記構成によれば、アンダーコート層を形成してからラテックスインクを塗布するので、被記録媒体の表面に凹凸があっても、凹凸の高低差を減らすことができ、表面を平な状態又は平らにより近い状態にすることができる。そのため、アンダーコート層の上にラテックスインクで印刷すると、アンダーコート層を設けない場合に比べて、より薄い層で良好に画像等を表現できる。よって、表面に凹凸のある被記録媒体であっても、ラテックスインクの特性を活かすことができる。
【００１０】
本発明に係る印刷物の製造方法では、上記アンダーコート層形成工程において、上記被記録媒体を水平に置いたときに、上記被記録媒体の表面の凹凸における最も高い地点以上の高さになるまで、上記アンダーコートインクを塗布することがより好ましい。
【００１１】
被記録媒体の表面を平滑にできる。従って、ラテックスインクを平らな面の上に印刷できるため、ラテックスインクの層を薄くて平らにすることができる。これにより、ラテックスインクの特性をより活かすことができる。
【００１２】
本発明に係る印刷物の製造方法では、上記アンダーコート層形成工程を室温〜４０℃で行うことがより好ましい。
【００１３】
高温下で行わないため、省エネ効果が期待できる。また、被記録媒体にシワが生じることを防止できる。
【００１４】
本発明に係る印刷物の製造方法では、上記ラテックスインクが水性ラテックスインクであることがより好ましい。
【００１５】
水性ラテックスインクは、安全性がより高く、環境に対する負荷がより少ない。従って、食品等の容器に貼るラベルやシールに印刷するためのインクとして好適に用いることができる。
【００１６】
本発明に係る印刷物の製造方法では、上記アンダーコートインクが、ラテックスインクであることがより好ましい。
【００１７】
ラテックスインクは様々な種類の被記録媒体に対して良好に接着する。よって、様々な被記録媒体に対して印刷することができる。
【発明の効果】
【００１８】
本発明に係る印刷物の製造方法によれば、表面に凹凸のある被記録媒体であっても、ラテックスインクの特性を活かすことができるという効果を奏する。
【図面の簡単な説明】
【００１９】
【図１】本発明に係る印刷物の製造方法の一実施形態の手順について模式的に示す図である。
【発明を実施するための形態】
【００２０】
＜印刷物の製造方法＞
本発明に係る印刷物の製造方法は、被記録媒体上に、アンダーコート層を形成するためのアンダーコートインクを塗布するアンダーコート層形成工程と、上記アンダーコート層形成工程の後に、上記アンダーコート層の上に、樹脂が溶媒に分散したインクであるラテックスインクを塗布するラテックスインク塗布工程と、を含む。
【００２１】
被記録媒体が繊維である場合、繊維の隙間の目止めをすることができる。また、被記録媒体がマット紙、段ボール紙等の表面の凹凸が大きなものであっても、ラテックスインクの特性を活かすことができる。
【００２２】
つまり、アンダーコート層を形成してからラテックスインクを塗布するので、凹凸の高低差を減らすことができ、表面を平な状態又は平らにより近い状態にすることができる。そのため、アンダーコート層の上にラテックスインクで印刷すると、アンダーコート層を設けない場合に比べて、より薄い層で良好に画像等を表現できる。よって、表面に凹凸のある被記録媒体であっても、ラテックスインクの特性を活かすことができる。また、ラテックスインクの層を平坦にすることができるので、得られる印刷物の表面の光沢を向上させることができる。
【００２３】
〔被記録媒体〕
本発明に係る印刷物の製造方法は、様々な種類の被記録媒体に適用し得る。例えば、各種プラスチック、紙、布帛、金属、石等が挙げられ、紙が好ましく用いられる。紙としては、例えば、コピー紙、マット紙、光沢紙、各種コート紙、フォトペーパー、書籍用紙、新聞紙、段ボール、プラスチック紙などが挙げられる。
【００２４】
〔アンダーコート層形成工程〕
アンダーコート層形成工程では、被記録媒体の上に、アンダーコート層を形成するためのアンダーコートインクを塗布する。
【００２５】
また、アンダーコート層形成工程では、上記被記録媒体を水平に置いたときに、上記被記録媒体の表面の凹凸における最も高い地点以上の高さになるまで、上記アンダーコートインクを塗布することがより好ましい。これにより、凹凸による高低差をアンダーコートインクによって全て埋めることができるため、被記録媒体の表面を平滑にできる。従って、ラテックスインクを平らな面の上に印刷できるため、ラテックスインクの層を薄くて平らにすることができる。これにより、ラテックスインクの特性をより活かすことができる。
【００２６】
また、アンダーコート層形成工程を室温〜４０℃で行うことが好ましい。高温下で行わないため、省エネ効果が期待できる。また、被記録媒体にシワが生じることを防止することができる。
【００２７】
室温とは、通常、印刷装置を使用する環境における温度をいい、例えば、２０℃〜３０℃であることが多い。
【００２８】
アンダーコートインクを塗布する方法としては特に限定されないが、インクジェット法で塗布することが好ましい。インクジェット法を用いることで、所望の場所に精度良くアンダーコートインクを塗布することができる。なお、インクジェットの方式としては、例えば、ピエゾ方式が挙げられる。アンダーコートインクとして水性のラテックスインク等の水性インクを用いる場合にはサーマルジェット方式も好適に用いられる。
【００２９】
［アンダーコートインク］
本発明に係る印刷物の製造方法で用いるアンダーコートインクとしては、アンダーコートインク層の上に塗布することとなるラテックスインクの下地となり得るものであればよく、様々なインクを採用し得る。例えば、従来公知のプライマーインク、ラテックスインクが挙げられる。
【００３０】
プライマーインクとしては、例えば、ミマキエンジニアリング社製ＰＲ−１００（商品名）が挙げられる。
【００３１】
また、アンダーコートインクとしてラテックスインクを用いることで、次の利点がある。つまり、ラテックスインクは様々な種類の被記録媒体に対して良好に接着する。よって、様々な被記録媒体に対して印刷することができる。
【００３２】
また、アンダーコートインクとしては、透明のもの、白色のものなど、様々な色のものを採用し得るため、目的の印刷物に応じて適宜選択すればよい。
【００３３】
〔ラテックスインク塗布工程〕
ラテックスインク塗布工程では、アンダーコート層の上に、ラテックスインクを塗布する。これにより、アンダーコート層を設けない場合に比べて、より薄い層で良好に画像等を表現できる。よって、表面に凹凸のある被記録媒体であっても、ラテックスインクの特性を活かすことができる。
【００３４】
ラテックスインクを塗布する方法は特に限定されないが、アンダーコートインクを塗布する方法と同様に、インクジェット法で塗布することが好ましい。インクジェット法を用いて、一つのキャリッジに、アンダーコートインクのヘッド及び、ラテックスインクのヘッドを搭載することで、一つの装置で印刷物を製造することができる。なお、インクジェットの方式としては、例えば、ピエゾ方式が挙げられる。水性のラテックスインクを用いる場合にはサーマルジェット方式も好適に用いられる。
【００３５】
また、ラテックスインクを塗布する際には、被記録媒体を加熱しながら行なうことがより好ましい。ラテックスインクを迅速に乾燥させながら、印刷を行なうことができるためである。そのため、ラテックスインクにより形成される層をより薄くでき、乾燥が早いため滲みを防止でき、表面がより平坦になる。加熱の温度としては、ラテックスインクの種類に応じて適宜設定すればよく、例えば、４０℃〜７０℃が挙げられる。また、加熱の方法としては、特に限定されないが、例えば、印刷が行われる間の被記録媒体が載置されるプラテンにヒータを内蔵させるなどして、プラテンによって加熱しながら印刷する方法が挙げられる。
【００３６】
［ラテックスインク］
本発明に係る印刷物の製造方法で用いるラテックスインクは、樹脂、溶媒、着色剤を含み、当該樹脂が当該溶媒に分散又は乳濁しているインクを指す。ラテックスインクは環境に対する負荷が少なく、様々な種類の被記録媒体に印刷できる。また、薄い層で濃い色を表現できるという利点がある。また、インクジェット法を利用可能であるため、従来の転写方式より装置が簡単で小型低価格化させることができるという利点がある。これらの利点により、デジタルオフセット印刷分野に広く適用可能となることが期待される。
【００３７】
ラテックスインクは、水性ラテックスインクであることが好ましい。ここで、水性ラテックスインクとは、水又は親水性有機溶媒及び樹脂を含み、当該樹脂が当該水又は親水性有機溶媒に乳濁又は懸濁しているインクを指す。水性ラテックスインクは、安全性がより高く、環境に対する負荷がより少ない。従って、食品等の容器に貼るラベルやシールに印刷するためのインクとして好適に用いることができる。
【００３８】
（樹脂）
ラテックスインクに含まれる樹脂は、特に限定されないが、例えば、水溶性のビニル系樹脂、アクリル系樹脂、アルキッド系樹脂、ポリエステル系樹脂、ポリウレタン系樹脂、シリコン系樹脂、フッ素系樹脂、エポキシ系樹脂、フェノキシ系樹脂、ポリオレフィン系樹脂等、及びこれらの変性樹脂等が挙げられる。この中でも、より好ましくは、アクリル系樹脂、水溶性ポリウレタン系樹脂、水溶性ポリエステル系樹脂、水溶性アクリル系樹脂であり、特に好ましくはアクリル系樹脂が挙げられる。
【００３９】
ラテックスインクに含まれる樹脂は１種単独で用いることも２種以上を併用することもできる。樹脂の配合量は、使用する樹脂の種類等により任意に決定できるが、例えば、ラテックスインクの全量に対して、１重量％以上であり、２重量％以上がより好ましく、また、２０質量％以下であり、１０質量％以下であることがより好ましい。
【００４０】
（溶媒）
ラテックスインクに含まれる溶媒は、特に限定されないが、水及び水溶性有機溶媒の少なくとも一方であることが好ましい。
【００４１】
水溶性有機溶媒の具体的な例としては、例えば、エチレングリコール、ジエチレングリコール、トリエチレングリコール、プロピレングリコール、ジプロピレングリコール、トリプロピレングリコール、テトラエチレングリコール、ポリエチレングリコール、ポリプロピレングリコール、１，３−ブタンジオール、３−メチル−１，３−ブタンジオール、２，３−ブタンジオール、１，４−ブタンジオール、１，５−ペンタンジオール、１，６−ヘキサンジオール、グリセロール、１，２，６−ヘキサントリオール、１，２，４−ブタントリオール、１，２，３−ブタントリオール、２−メチル−２，４−ペンタンジオール、ペトリオール、３−メトキシ−３−メチル−１−ブタンジオール等の多価アルコール類；エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、テトラエチレングリコールモノメチルエーテル、プロピレングリコールモノエチルエーテル等の多価アルコールアルキルエーテル類；エチレングリコールモノフェニルエーテル、エチレングリコールモノベンジルエーテル、ジプロピレングリコールモノブチルエーテル、トリプロピレングリコールモノブチルエーテル、ジエチレングリコールイソブチルエーテル、トリエチレングリコールイソブチルエーテル、ジエチレングリコールイソプロピルエーテル等の多価アルコールアリールエーテル類；２−ピロリドン、Ｎ−メチル−２−ピロリドン、Ｎ−ヒドロキシエチル−２−ピロリドン、１，３−ジメチルイミイダゾリジノン、ε−カプロラクタム、γ−ブチロラクトン等の含窒素複素環化合物；ホルムアミド、Ｎ−メチルホルムアミド、Ｎ，Ｎ−ジメチルホルムアミド等のアミド類；モノエタノールアミン、ジエタノールアミン、トリエタノールアミン、モノエチルアミン、ジエチルアミン、トリエチルアミン等のアミン類；ジメチルスルホキシド、スルホラン、チオジエタノール、チオジグリコール等の含硫黄化合物類；プロピレンカーボネート、炭酸エチレン、トリメチロールプロパン、テトラメチル尿素及び尿素等が挙げられる。
【００４２】
なお、ラテックスインクは、上述したような水溶性有機溶媒を単独又は２種類以上を組み合わせて含んでいてもよい。
【００４３】
ラテックスインクにおける溶媒の含有量は、印刷の目的等に応じて適宜設定すればよいが、例えば、ラテックスインクの全量に対して５０重量％以上であることが好ましく、６０重量％以上であることがより好ましく、７０重量％以上であることが最も好ましい。ラテックスインクは、通常の水系インクジェットインクと比べて溶媒の含有量が高いことが好ましい。これにより、環境に対する負荷のより低い印刷物を提供できる。
【００４４】
（着色剤）
ラテックスインクに含まれる着色剤は、印刷の目的等に応じて適宜選択することができる。着色剤として、例えば、染料、顔料等が挙げられる。
【００４５】
なお、着色剤は、ラテックスインク中に効率よく溶解させるために、水溶性有機溶媒に容易に溶解する物が好ましく、例えば、ケトン系溶媒に２ｇ／Ｌ以上溶解するものであることが好ましく、２０〜６００ｇ／Ｌ溶解することがより好ましい。
【００４６】
ラテックスインク中の着色剤の含有量は、ラテックスインク１００重量部に対して、１０〜２００重量部であることが好ましく、２５〜１５０重量部であることがより好ましい。
【００４７】
（染料）
ラテックスインクに含まれる着色剤としての染料の例を具体的に示すと、酸性染料及び食用染料としては、例えば、Ｃ．Ｉ．アシッドイエロー１７，２３，４２，４４，７９，１４２；Ｃ．Ｉ．アシッドレッド１，８，１３，１４，１８，２６，２７，３５，３７，４２，５２，８２，８７，８９，９２，９７，１０６，１１１，１１４，１１５，１３４，１８６，２４９，２５４，２８９；Ｃ．Ｉ．アシッドブルー９，２９，４５，９２，２４９；Ｃ．Ｉ．アシッドブラック１，２，７，２４，２６，９４；Ｃ．Ｉ．フードイエロー３，４；Ｃ．Ｉ．フードレッド７，９，１４；Ｃ．Ｉ．フードブラック１，２等が挙げられる。
【００４８】
直接性染料としては、例えば、Ｃ．Ｉ．ダイレクトイエロー１，１２，２４，２６，３３，４４，５０，８６，１２０，１３２，１４２，１４４；Ｃ．Ｉ．ダイレクトレッド１，４，９，１３，１７，２０，２８，３１，３９，８０，８１，８３，８９，２２５，２２７；Ｃ．Ｉ．ダイレクトオレンジ２６，２９，６２，１０２；Ｃ．Ｉ．ダイレクトブルー１，２，６，１５，２２，２５，７１，７６，７９，８６，８７，９０，９８，１６３，１６５，１９９，２０２；Ｃ．Ｉ．ダイレクトブラック１９，２２，３２，３８，５１，５６，７１，７４，７５，７７，１５４，１６８，１７１等が挙げられる。
【００４９】
塩基性染料としては、例えば、Ｃ．Ｉ．ベーシックイエロー１，２，１１，１３，１４，１５，１９，２１，２３，２４，２５，２８，２９，３２，３６，４０，４１，４５，４９，５１，５３，６３，６４，６５，６７，７０，７３，７７，８７，９１；Ｃ．Ｉ．ベーシックレッド２，１２，１３，１４，１５，１８，２２，２３，２４，２７，２９，３５，３６，３８，３９，４６，４９，５１，５２，５４，５９，６８，６９，７０，７３，７８，８２，１０２，１０４，１０９，１１２；Ｃ．Ｉ．ベーシックブルー１，３，５，７，９，２１，２２，２６，３５，４１，４５，４７，５４，６２，６５，６６，６７，６９，７５，７７，７８，８９，９２，９３，１０５，１１７，１２０，１２２，１２４，１２９，１３７，１４１，１４７，１５５；Ｃ．Ｉ．ベーシックブラック２，８等が挙げられる。
【００５０】
反応性染料としては、例えば、Ｃ．Ｉ．リアクティブブラック３，４，７，１１，１２，１７；Ｃ．Ｉ．リアクティブイエロー１，５，１１，１３，１４，２０，２１，２２，２５，４０，４７，５１，５５，６５，６７；Ｃ．Ｉ．リアクティブレッド１，１４，１７，２５，２６，３２，３７，４４，４６，５５，６０，６６，７４，７９，９６，９７；Ｃ．Ｉ．リアクティブブルー１，２，７，１４，１５，２３，３２，３５，３８，４１，６３，８０，９５等が挙げられる。
【００５１】
（顔料）
着色剤として用いる顔料の例としては、ブラック顔料としてのカーボンブラックが挙げられる。また、カラー顔料としては、例えば、アントラキノン、フタロシアニンブルー、フタロシアニングリーン、ジアゾ、モノアゾ、ピラントロン、ペリレン、複素環式イエロー、キナクリドン、及び、（チオ）インジゴイドが挙げられる。フタロシアニンブルーの代表的な例には、銅フタロシアニンブルー及びその誘導体（ピグメントブルー１５）を含む。キナクリドンの代表的な例には、ピグメントオレンジ４８、ピグメントオレンジ４９、ピグメントレッド１２２、ピグメントレッド１９２、ピグメントレッド２０２、ピグメントレッド２０６、ピグメントレッド２０７、ピグメントレッド２０９、ピグメントバイオレット１９、及び、ピグメントバイオレット４２が挙げられる。アントラキノンの代表的な例には、ピグメントレッド４３、ピグメントレッド１９４（ペリノンレッド）、ピグメントレッド２１６（臭素化ピラントロンレッド）、及び、ピグメントレッド２２６（ピラントロンレッド）が挙げられる。ピレリンの代表的な例には、ピグメントレッド１２３（ベルミリオン）、ピグメントレッド１４９（スカーレット）、ピグメントレッド１７９（マルーン）、ピグメントレッド１９０（レッド）、ピグメントバイオレット、ピグメントレッド１８９（イエローシェードレッド）、及び、ピグメントレッド２２４が挙げられる。チオインジゴイドの代表的な例には、ピグメントレッド８６、ピグメントレッド８７、ピグメントレッド８８、ピグメントレッド１８１、ピグメントレッド１９８、ピグメントバイオレット３６、及び、ピグメントバイオレット３８が挙げられる。複素環式イエローの代表的な例には、ピグメントイエロー１１７及びピグメントイエロー１３８が挙げられる。
【００５２】
ラテックスインクに含まれる着色剤として、上述した顔料及び染料は、印刷の目的等に応じて適宜選択することが可能であり、また、上述した顔料及び染料を、単独又は２種類以上を組み合わせて使用してもよい。
【００５３】
（その他の成分）
本発明に係る印刷物の製造方法で用いるラテックスインクは、上述の溶媒、樹脂、着色剤以外の成分を含み得る。例えば、添加剤として、分散剤、防黴剤、防錆剤、ｐＨ調整剤、界面活性剤等が挙げられる。
【００５４】
（分散剤）
分散剤としては、例えば、ポリアクリル酸、ポリメタクリル酸、アクリル酸−アクリロニトリル共重合体、酢酸ビニル−アクリル酸エステル共重合体、アクリル酸−アクリル酸アルキルエステル共重合体、スチレン−アクリル酸共重合体、スチレン−メタクリル酸共重合体、スチレン−アクリル酸−アクリル酸アルキルエステル共重合体、スチン−メタクリル酸−アクリル酸アルキルエステル共重合体、スチレン−α−メチルスチレン−アクリル酸共重合体、スチレン−α−メチルスチレン−アクリル酸共重合体−アクリル酸アルキルエステル共重合体、スチレン−マレイン酸共重合体、ビニルナフタレン−マレイン酸共重合体、酢酸ビニル−エチレン共重合体、酢酸ビニル−脂肪酸ビニルエチレン共重合体、酢酸ビニル−マレイン酸エステル共重合体、酢酸ビニル−クロトン酸共重合体、酢酸ビニル−アクリル酸共重合体等のポリマー型分散剤が挙げられる。
【００５５】
（防黴剤）
防黴剤としては、例えば１，２−ベンズイソチアゾリン３−オンが挙げられる。ラテックスインクが防黴剤を含むことによって、保存安定性及び吐出安定性等の信頼性を確保しつつ、防黴効果に優れるインクが提供できる。
【００５６】
さらに、１，２−ベンズイソチアゾリン３−オンの含有量を抑制することによって、粒子の凝集やインクの増粘といった現象を防止することができる。従って、長期間に渡ってインクの性能を発揮させることが可能になる。ラテックスインクが、防黴剤として１，２−ベンズイソチアゾリン３−オンを含有する場合、その含有量は有効成分量としてインク全量の０．０１〜０．０４重量部であることが好ましい。含有量が０．０１重量部以上であれば、十分な防黴効果が得られる。含有量が０．０４重量部下であれば、インクを長期間（例えば、室温の場合で２年、５０〜６０℃の場合で１〜３ヶ月）保管したときの粒子の凝集を抑制できる。また、インク粘度が初期粘度から５０％〜１００％増になるという問題を解消し、長期保存安定性が向上する。そのため、初期のプリント性能をより長期間維持できる。
【００５７】
（防錆剤）
防錆剤としては、例えば、酸性亜硫酸塩、チオ硫酸ナトリウム、チオジグリコール酸アンモン、ジイソプロピルアンモニウムニトライト、四硝酸ペンタエリスリトール、ジシクロヘキシルアンモニウムニトライト等が挙げられる。
【００５８】
（ｐＨ調整剤）
ｐＨ調整剤としては、調合されるインクに悪影響をおよぼさずにｐＨを７以上に調整できるものであれば、任意の物質を使用することができる。
【００５９】
その例として、ジエタノールアミン、トリエタノールアミン等のアミン、水酸化リチウム、水酸化ナトリウム、水酸化カリウム等のアルカリ金属元素の水酸化物、水酸化アンモニウム、第４級アンモニウム水酸化物、第４級ホスホニウム水酸化物、炭酸リチウム、炭
酸ナトリウム、炭酸カリウム等のアルカリ金属の炭酸塩等の他アミノプロパンジオール誘導体を挙げることができる。アミノプロパンジオール誘導体は水溶性の有機塩基性化合物であり、例えば、１−アミノ−２，３−プロパンジオール、１−メチルアミノ−２，３−プロパンジオール、２−アミノ−２−メチル−１，３−プロパンジオール、２−アミノ
−２−エチル−１，３−プロパンジオールなどが挙げられ、特に２−アミノ−２−エチル−１，３−プロパンジオールが好ましい例として挙げられる。
【００６０】
（界面活性剤）
界面活性剤としては、例えばポリアルキレングリコール界面活性剤が挙げられる。ポリアルキレングリコール界面活性剤は、エチレンオキサイド付加物であり、水溶性を維持できる範囲で、エチレンオキサイドの一部をプロピレンオキサイドあるいはブチレンオキサイド等のアルキレンオキサイドに置換したものも有効である。置換率は５０％以下が好ましい。また、ポリアルキレングリコール界面活性剤のＨＬＢ（親水性親油性比）は１３〜１９がより好ましい。当該範囲内にＨＬＢを調整することで分散性がより向上する。
【００６１】
〔本発明に係る印刷物の製造方法の実施形態〕
次に、図１を用いて本発明の一実施形態に係る印刷物の製造方法の一実施形態について説明する。図１は、本発明に係る印刷物の製造方法の一実施形態の手順について模式的に示す図である。
【００６２】
本実施形態では、着色剤を含むラテックスインク、着色剤を含まないアンダーコートインクを用いる場合について説明する。また、図１の（ａ）に示す通り、本実施形態における被記録媒体は、吸収性マット紙１０であり、表面の凹凸が大きい。
【００６３】
まず、図１の（ｂ）に示すように、アンダーコート層形成工程では、吸収性マット紙１０の上に、アンダーコート層Ｌ１を形成するためのアンダーコートインクを塗布する。塗布するときの温度は室温〜４０℃である。また、アンダーコート層Ｌ１の表面の高さが、吸収性マット紙１０を水平に置いたときに、吸収性マット紙１０の表面の凹凸における最も高い地点以上の高さになるまで、アンダーコートインクを塗布する。これにより、凹凸による高低差をアンダーコートインクによって全て埋めることができるため、吸収性マット紙１０の表面を平滑にできる。従って、ラテックスインクを平らな面の上に印刷できるため、ラテックスインクの層を薄くて平らにすることができる。これにより、ラテックスインクの特性をより活かすことができる。
【００６４】
また、高温下で行わないため、省エネ効果が期待できる。また、吸収性マット紙１０にシワが生じることを防止することができる。
【００６５】
また、本実施形態では、アンダーコートインクの塗布はインクジェットで行なっている。後述する図１の（ｃ）に示すインクジェットヘッド１に、アンダーコートインクを吐出するヘッドも併設されている。これにより、短時間に印刷物を製造できる。
【００６６】
次に、図１の（ｃ）に示すように、ラテックスインク塗布工程では、アンダーコート層Ｌ１の上に、インクジェットヘッド１からラテックスインクを塗布することでラテックスインク層Ｌ２を形成する。また、ヒータ２によって、吸収性マット紙１０は４０℃〜７０℃に加熱されている。よって、着弾したラテックスインクは加熱され、乾燥し、またラテックスの樹脂も溶解して固着する。アンダーコート層Ｌ１によって、ラテックスインクが吐出される面は平滑になっている。よって、ラテックスインク層Ｌ２を薄く、平坦にすることができる。これにより、表面の凹凸が大きい吸収性マット紙１０であっても、薄い層で濃い色を発色できるというラテックスインクの特性を活かすことができる。
【産業上の利用可能性】
【００６７】
本発明は、紙、各種プラスチック、布帛、金属、石等の様々な被記録媒体に対する印刷の分野で利用することができる。
【図１】
2016043679.tif 000003